(57)【要約】  本発明の吸水性ポリマー組成物は、（Ａ）吸水性ポリマー、及び（Ｂ）前記吸水性ポリマー以外のポリマーであって揮発性溶媒に溶解するポリマーを含む。（Ａ）の吸水性ポリマーの平均粒径が１μｍ以上１００μｍ以下であることが好適である。（Ｂ）の揮発性溶媒に溶解するポリマーが、エチレン性不飽和単量体由来の共重合体又はシリコーン共重合体であることも好適である。本発明の吸水性付与用品は、前記吸水性ポリマー組成物と、該吸水性ポリマー組成物を収容するスプレー容器とを有する。【特許請求の範囲】
【請求項１】
（Ａ）吸水性ポリマー、及び（Ｂ）前記吸水性ポリマー以外のポリマーであって揮発性溶媒に溶解するポリマーを含む吸水性ポリマー組成物。
【請求項２】
（Ａ）の吸水性ポリマーの平均粒径が１μｍ以上１００μｍ以下である請求項１に記載の吸水性ポリマー組成物。
【請求項３】
（Ｂ）の揮発性溶媒に溶解するポリマーが、エチレン性不飽和単量体由来の共重合体又はシリコーン共重合体である請求項１又は２に記載の吸水性ポリマー組成物。
【請求項４】
更に（Ｃ）揮発性溶媒を含む請求項１ないし３のいずれか一項に記載の吸水性ポリマー組成物。
【請求項５】
請求項１ないし４のいずれか一項に記載の吸水性ポリマー組成物を含む繊維処理剤。
【請求項６】
請求項１ないし４のいずれか一項に記載の吸水性ポリマー組成物と、該吸水性ポリマー組成物を収容するスプレー容器とを有する吸水性付与用品。
【請求項７】
請求項１ないし４のいずれか一項に記載の吸水性ポリマー組成物を、着用者の排泄部に直接当接する着用物品の表面に処理する工程を有する、吸水性物品の製造方法。
【請求項８】
請求項１ないし４のいずれか一項に記載の吸水性ポリマー組成物を、着用者の排泄部に直接当接する着用物品に噴霧する工程を有する、吸水性物品の製造方法。
【請求項９】
請求項１ないし４のいずれか一項に記載の吸水性ポリマー組成物を含む吸水性物品。
【発明の詳細な説明】
【技術分野】
【０００１】
本発明は、吸水性ポリマー組成物並びに及びそれを含む吸水性物品及び繊維処理剤に関する。また本発明は、該吸水性物品の製造方法に関する。
【背景技術】
【０００２】
使い捨ておむつや生理用ナプキン等の吸水性物品は、通常、着用者の肌に当接する液透過性の表面シートと着衣側に配される防漏性の裏面シートと、両シート間に配置される液保持性の吸収体とを有する。吸収体の液吸収素材としては吸水性ポリマーが専ら用いられ、これにより吸水性物品の吸収性能が向上し長時間の装着が可能になる。吸水性物品は、着用者に装着された状態で排泄液を吸収保持して一定時間使用された後に廃棄される。【０００３】
これら吸水性物品は、排泄量が多い使用者に対しては十分満足なものであるが、排泄量が少ない使用者にとっては、高吸水容量を有していることから装着ストレスを感じることがある。また、高吸水容量を有しているが故に嵩が高くなりがちであり、そのことに起因して物品を装着していることを他人に気付かれないかという不安を抱く場合がある。更に、高吸水容量を有しているが故に嵩が高くなりがちであり、そのことに起因して物品の持ち運びや収納に不便が生じたり、使用後に廃棄するまでの保管時（例えばゴミ収集車が来るまで）家の中にゴミが増えて困ったりすることがある。したがって、高吸水容量を有しているとともに、嵩が低い吸水性物品が提供できることが有利である。【０００４】
吸水性ポリマーを含む組成物の嵩を低くする技術として特許文献１及び２に記載のものが知られている。特許文献１においては、エアゾール式制汗剤組成物に吸水性ポリマーを含有させておき、該制汗剤組成物を皮膚に噴霧することで汗を吸収する技術が提案されている。特許文献２においては、特定の平均粒子径を有する吸水性樹脂を含む水性組成物をスプレー噴霧する技術が提案されている。
【先行技術文献】
【特許文献】
【０００５】
【特許文献１】特開平３−１０９３１６号公報
【特許文献２】特開２０１３−１９９４４４号公報
【発明の概要】
【発明が解決しようとする課題】
【０００６】
特許文献１及び２の記載の技術は、吸水性ポリマーを含む組成物を、使用者の身体に直接施すことを前提とするものである。したがって尿、経血などの体液の排泄物の吸収保持に適したものとは云えない。更に、特許文献１、２に記載の技術は少量の発汗を吸収するものであり、腋などからの局所的な大量の発汗を吸収するには適したものと云えない。【０００７】
したがって本発明の課題は、尿、経血、汗などの体液の排泄物の吸収保持に適した吸水性物品を簡便に形成できる技術を提供することにある。
【課題を解決するための手段】
【０００８】
本発明は、（Ａ）吸水性ポリマー、及び（Ｂ）前記吸水性ポリマー以外のポリマーであって揮発性溶媒に溶解するポリマーを含む吸水性ポリマー組成物を提供するものである。【０００９】
また本発明は、前記の吸水性ポリマー組成物を含む吸水性物品及び繊維処理剤を提供するものである。【００１０】
また本発明は、前記の吸水性ポリマー組成物と、該吸水性ポリマー組成物を収容するスプレー容器とを有する吸水性付与用品を提供するものである。【００１１】
更に本発明は、吸水性ポリマーを含む吸水性ポリマー組成物を、着用者の排泄部に直接当接する着用物品の表面に処理する工程を有する、吸水性物品の製造方法を提供するものである。
【発明の効果】
【００１２】
本発明によれば、下着等の着用者の排泄部に直接当接する着用物品を初めとする衣類に適用することで簡易的に吸水性物品を形成することができる吸水性ポリマー組成物が提供される。
【発明を実施するための形態】
【００１３】
以下本発明を、その好ましい実施形態に基づき説明する。本発明は、吸水性ポリマー組成物に関するものである。本発明の吸水性ポリマー組成物は、その使用状態において一般に流体である。本発明の吸水性ポリマー組成物は、これを衣類に適用することで、該衣類における該吸水性ポリマー組成物の適用域に液体の吸収保持性を獲得させて、該適用域に簡易的な吸水性物品を形成するものである。
【００１４】
本発明の吸水性ポリマー組成物は、その構成成分の一つとして、（Ａ）吸水性ポリマーを含んでいる。吸水性ポリマーは、水を吸収保持して膨潤するヒドロゲルを形成する材料であることが好ましく、例えば自重の３倍以上、特に１０倍以上の質量の水を吸収可能なものが好ましく用いられる。吸水性ポリマーの例としては、ポリアクリル酸ナトリウム、（アクリル酸−ビニルアルコール）共重合体、ポリアクリル酸ナトリウム架橋体、（でんぷん−アクリル酸）グラフト共重合体、（イソブチレン−無水マレイン酸）共重合体及びそのケン化物、ポリアスパラギン酸等が挙げられる。これらの吸水性ポリマーは、１種を単独で用いてもよく、あるいは２種以上を組み合わせて用いてもよい。
【００１５】
（Ａ）の吸水性ポリマーは、本発明の吸水性ポリマー組成物において、一般に粒子の形状をしている。吸水性ポリマーの粒子の形状には、例えば球状タイプ、球状凝集タイプ、塊状タイプ、俵状タイプ及び不定形タイプなどがあり、本発明においてはいずれの形状であっても特に制限なく用いることができる。吸水性ポリマーは、その平均粒径が、本発明の表面処理用組成物で処理した対象物からの吸水性ポリマーの脱落を防ぎ、粉じんの舞立ちを抑制する観点から、１μｍ以上であることが好ましく、１０μｍ以上であることが更に好ましく、２０μｍ以上であることが一層好ましい。また、平均粒径は、表面処理対象物への処理効率及び粘度（噴霧した場合のノズルからの吐出可能性）の観点から、１００μｍ以下であることが好ましく、９０μｍ以下であることが更に好ましく、５０μｍ以下であることが一層好ましい。吸水性ポリマーの粒子の平均粒径は、１μｍ以上１００μｍ以下であることが好ましく、１０μｍ以上９０μｍ以下であることが更に好ましく、２０μｍ以上５０μｍ以下であることが一層好ましい。
【００１６】
吸水性ポリマーの平均粒径は、ＪＩＳ  Ｚ  ８８２５：２０１３で規定するレーザー回折法によって測定される。
【００１７】
（Ａ）の吸水性ポリマーは、その形状が上述の如何なる場合であっても、十分な液の吸収容量を確保する観点から、その吸水量が、２５℃において５ｇ／ｇ以上であることが好ましく、１０ｇ／ｇ以上であることが更に好ましく、２０ｇ／ｇ以上であることが一層好ましい。また、液の吸収に起因する膨潤によって脱落しないようにする観点から、４０ｇ／ｇ以下であることが好ましく、３７ｇ／ｇ以下であることが更に好ましく、３５ｇ／ｇ以下であることが一層好ましい。具体的には、（Ａ）の吸水性ポリマーは、２５℃において、５ｇ／ｇ以上４０ｇ／ｇ以下であることが好ましく、１０ｇ／ｇ以上３７ｇ／ｇ以下であることが更に好ましく、２０ｇ／ｇ以上３５ｇ／ｇ以下であることが一層好ましい。
【００１８】
前記の吸水量は、ＪＩＳ  Ｋ  ７２２３（１９９６）に準拠して測定する。ナイロン製の織布（三力製作所販売、品名：ナイロン網、規格：２５０メッシュ）を幅１０ｃｍ、長さ４０ｃｍの長方形に切断して長手方向中央で二つ折りにし、両端をヒートシールして幅１０ｃｍ（内寸９ｃｍ）、長さ２０ｃｍのナイロン袋を作製する。次いで、測定試料である吸水性ポリマー１．００ｇを精秤し、作製したナイロン袋の底部に均一になるように入れる。次いで、試料の入ったナイロン袋を、２５℃に調温した生理食塩水（０．９質量％塩化ナトリウム水溶液）に浸漬させる。そして浸漬開始から１時間後にナイロン袋を生理食塩水から取り出し、１時間垂直状態に吊るして水切りした後、遠心脱水器（コクサン（株）製、型式Ｈ−１３０Ｃ特型）を用いて脱水する。脱水条件は、１４３Ｇ（８００ｒｐｍ）で１０分間とする。脱水後、試料の質量を測定し、下記式に従って目的とする吸水量を算出する。
吸水量（ｇ／ｇ）＝（ａ’−ｂ−ｃ）／ｃ
前記式中、ａ’は遠心脱水後の試料及びナイロン袋の総質量（ｇ）、ｂはナイロン袋の吸水前（乾燥時）の質量（ｇ）、ｃは試料の吸水前（乾燥時）の質量（ｇ）を表す。
測定は５回行い（ｎ＝５）、上下各１点の値を削除し、残る３点の平均値を測定値とする。また、測定は２３±２℃、湿度５０±５％で行い、測定の前に試料を同環境で２４時間以上保存した上で測定する。
【００１９】
（Ａ）の吸水性ポリマーは、後述する揮発性溶媒に対する溶解度が低いことが、本発明の吸水性ポリマー組成物を安定に保つ観点から好ましい。揮発性溶媒としてエタノールを例に取ると、エタノールに対する（Ａ）の吸水性ポリマーの溶解度は、２５℃において５質量％以下であることが好ましく、３質量％以下であることが更に好ましく、１質量％以下であることが一層好ましい。この溶解度はゼロであってもよい。なお、ここで言う揮発性溶媒とは、（Ａ）の吸水性ポリマーとともに本発明の吸水性ポリマー組成物に含まれる（Ｃ）揮発性溶媒のことである。
【００２０】
揮発性溶媒に対する（Ａ）の吸水性ポリマーの溶解度は次の方法で測定される。すなわち、密閉容器中で、１００ｇのエタノールを２５℃で撹拌しながら、粉末状の（Ａ）を、２０分間撹拌しても溶けなくなるまで加え、加えた（Ａ）の質量ａ１（ｇ）と、容器の内容物をろ紙（アドバンテック社製、Ｎｏ．５ｃ、１２ｃｍ）でろ過し、揮発性溶媒を揮発させた後に、ろ紙上に残った（Ａ）の質量ａ２（ｇ）との差分ａ１−ａ２（ｇ）を用いて、（ａ１−ａ２）／ａ１×１００で算出した値を溶解度（質量％）とする。
【００２１】
本発明の吸水性ポリマー組成物は、（Ａ）の吸水性ポリマーに加えて、（Ｂ）揮発性溶媒に溶解するポリマーを含んでいる。この（Ｂ）のポリマーは、（Ａ）の吸水性ポリマー以外のポリマーである。「揮発性溶媒に溶解するポリマー」とは、本発明の吸水性ポリマー組成物の使用温度において、１００ｇのエタノールと１０ｇのポリマーとを混合して２５℃で５分間撹拌したときに、エタノール中に残存する未溶解のポリマーの質量が０．１ｇ以下である溶解性を有することである。
【００２２】
（Ｂ）のポリマーは、染み出し防止の観点から、水への溶解度が、２５℃において７０質量％以下であることが好ましく、５０質量％以下であることが更に好ましく、３０質量％以下であることが一層好ましく、１０質量％以下であることがより一層好ましい。この溶解度はゼロであってもよい。
【００２３】
（Ｂ）のポリマーは、本発明の吸水性ポリマー組成物を衣類における適用域に適用したときに、該適用域に（Ａ）の吸水性ポリマーを固着する作用がある。この観点から、（Ｂ）のポリマーとしては、上述したとおり揮発性溶媒に溶解することに加えて、（Ａ）の吸水性ポリマーを衣類に固着させ得る結着能を有していることが好ましい。そのような性質を有するポリマーとしては、高分子の技術分野において、いわゆるバインダと呼ばれる高分子化合物を用いることが好ましい。したがって、以下の説明においては（Ｂ）のポリマーのことを「バインダポリマー」とも言う。
【００２４】
（Ｂ）のバインダポリマーは、有機溶媒からなる揮発性溶媒に溶解可能であることが好ましいことに加えて、水への溶解性に関し、２５℃において測定された水不溶性成分の割合が９０質量％以下であることが好ましく、７０質量％以下であることが更に好ましく、５０質量％以下であることが一層好ましく、３０質量％以下であることがより一層好ましい。この溶解度はゼロであってもよい。
【００２５】
前記の水不溶性成分の割合は、次の方法で測定される。すなわち、水１００ｇを２５℃で撹拌下、（Ｂ）のポリマー１０ｇを加えて２０分間撹拌し、容器の内容物をろ紙（アドバンテック社製、Ｎｏ．５ｃ、１２ｃｍ）を用いてろ過した後、ろ紙上に残留した物質を４０℃で恒量になるまで乾燥し、その乾燥質量ａ３（ｇ）を測定し、ａ３／１０×１００を水不溶性成分の割合（質量％）とする。  
【００２６】
（Ｂ）のバインダポリマーとしては、上述の揮発性溶媒に溶解可能であるものが好適に用いられる。そのようなポリマーとしては、例えばエチレン性不飽和単量体由来の共重合体が挙げられる。エチレン性不飽和単量体としては、例えばエチレン、プロピレン等のオレフィン、スチレン等の芳香族ビニル化合物、アクリル酸、メタクリル酸等のアクリル系化合物、塩化ビニル等のハロゲン系ビニル化合物などが挙げられる。エチレン性不飽和単量体として、アクリル酸、アクリル酸の塩、アクリル酸エステル、アクリル酸アミド、メタクリル酸、メタクリル酸の塩、メタクリル酸エステル及びメタクリル酸アミドからなる群から選択されるアクリル系化合物を用いることが、揮発性溶媒への溶解性の点から好ましい。（Ｂ）のポリマーは、これらのエチレン性不飽和単量体のうちの２種又はそれ以上の種類に由来する構造を有するものであることが好ましい。
【００２７】
（Ｂ）のバインダポリマーの別の例として、シリコーン共重合体が挙げられる。シリコーン共重合体は、シロキサン結合による主骨格を有する高分子化合物であって、共重合成分としてＮ−アシルアルキレンイミン、アクリル酸、アクリル酸の塩、アクリル酸エステル、アクリル酸アミド、メタクリル酸、メタクリル酸の塩、メタクリル酸エステル及びメタクリル酸アミドのうち少なくとも一種を分子鎖中に含む化合物である。シリコーン共重合体には、大別すると、架橋点が物理的な相互作用によって生じる物理架橋体、共有結合で結ばれた化学架橋体の２種が存在する。本発明においては物理架橋体を用いることが好適である。この理由は、物理架橋体は、化学架橋体に比べて揮発性溶媒に溶解しやすいからである。
【００２８】
物理架橋型のシリコーン共重合体としては、例えばポリ（Ｎ−アシルアルキレンイミン）変性シリコーン、糖変性シリコーン（特開昭６３−１３９１０６号公報）、ポリグリセリン変性シリコーン（特開２００４−３３９２４４号公報）、ポリアミノ酸変性シリコーン（特開２００２−１４５７２４号公報）、シリコーングラフトアクリレートポリマー（特開平４−３４２５１３号公報）、シリコーンＰＥＧブロックポリマー（特開平４−２３４３０７公報）などが例示される。これらのうち、ポリ（Ｎ−アシルアルキレンイミン）変性シリコーンを用いることが、揮発性溶媒への溶解性が高いことから好ましい。
【００２９】
上述のポリ（Ｎ−アシルアルキレンイミン）変性シリコーンとしては、例えば、分子内に式ポリ（Ｎ−アシルアルキレンイミン）のセグメントと、オルガノポリシロキサンのセグメントとを有し、オルガノポリシロキサンのセグメントの末端又は側鎖のケイ素原子の少なくとも１個にヘテロ原子を含むアルキレン基を介して、前記のポリ（Ｎ−アシルアルキレンイミン）のセグメントが結合してなるものが好ましい。前記のオルガノポリシロキサンのセグメントの末端又は側鎖のケイ素原子の少なくとも１個に存在するヘテロ原子を含むアルキレン基としては、窒素原子、酸素原子又はイオウ原子を１〜３個含む炭素数２〜２０のアルキレン基が挙げられる。
【００３０】
好ましいポリ（Ｎ−アシルアルキレンイミン）変性シリコーンの具体的な例としては、ポリ（Ｎ−ホルミルエチレンイミン）変性シリコーン、ポリ（Ｎ−アセチルエチレンイミン）変性シリコーン、ポリ（Ｎ−プロピオニルエチレンイミン）変性シリコーン等が挙げられる。なかでも、式（２）で表される、重量平均分子量が約２０，０００〜２００，０００で、分子中のポリ（Ｎ−プロピオニルエチレンイミン）セグメントの割合が約３〜５０質量％のポリ（Ｎ−プロピオニルエチレンイミン）変性シリコーン（ＩＮＣＩ名：ポリシリコーン−９；エラストマーＯＳ（花王株式会社の商品名））が好ましい。
【００３１】
本発明の吸水性ポリマー組成物は、上述の（Ａ）の吸水性ポリマーを５質量％以上、特に１０質量％以上、とりわけ１５質量％以上含むことが、表面処理対象物を吸水性ポリマー組成物で処理した後の吸水性能を高める点から好ましい。また３０質量％以下、特に２５質量％以下、とりわけ２０質量％以下含むことが、表面処理対象物への処理効率、噴霧した場合のノズルからの吐出性の点から好ましい。本発明の吸水性ポリマー組成物は、（Ａ）の吸水性ポリマーを５質量％以上３０質量％以下、特に１０質量％以上２５質量％以下、とりわけ１５質量％以上２０質量％以下含むことが好ましい。
【００３２】
本発明の吸水性ポリマー組成物は、上述の（Ｂ）のバインダポリマーを０．１質量％以上、特に０．２質量％以上、とりわけ０．５質量％以上含むことが、液の逆戻りを抑制する点から好ましい。また１０質量％以下、特に２質量％以下、とりわけ１質量％以下含むことが、吸水阻害の抑制の点から好ましい。本発明の吸水性ポリマー組成物は、（Ｂ）のバインダポリマーを０．１質量％以上１０質量％以下、特に０．２質量％以上２質量％以下、とりわけ０．５質量％以上１質量％以下含むことが好ましい。
【００３３】
本発明の吸水性ポリマー組成物においては、上述の（Ａ）の吸水性ポリマーと（Ｂ）のバインダポリマーとの比率が、〔（Ａ）の吸水性ポリマーの質量／（Ｂ）のバインダポリマーの質量〕の値で表して、０．５以上、特に３以上、とりわけ５以上であることが、吸水性の観点から好ましい。また、〔（Ａ）の吸水性ポリマーの質量／（Ｂ）のバインダポリマーの質量〕の値は、３００以下、特に６０以下、とりわけ２５以下であることが、液の逆戻りを抑制する観点から好ましい。具体的には、〔（Ａ）の吸水性ポリマーの質量／（Ｂ）のバインダポリマーの質量〕の値は、０．５以上３００以下、特に５以上６０以下、とりわけ５以上２５以下であることが好ましい。
【００３４】
本発明の吸水性ポリマー組成物は、上述の（Ａ）の吸水性ポリマー及び（Ｂ）のバインダポリマーに加えて、該バインダポリマーの溶解が可能な揮発性溶媒を含んでいてもよい。揮発性溶媒は、本発明の吸水性ポリマー組成物に含まれている（Ｂ）のバインダポリマーの全量を溶解するに足る量で含まれていることが好ましい。一般的に言って、１００質量部の（Ｂ）のバインダポリマーに対して、４００質量部以上、特に９００質量部以上、とりわけ１９００質量部以上の揮発性溶媒が含まれていることが好ましい。先に述べたとおり、揮発性溶媒は１種を単独で、又は２種以上を組み合わせて用いることができる。
【００３５】
（Ｃ）揮発性溶媒としては、吸水性ポリマー組成物の使用温度において飽和蒸気圧が３０００Ｐａ以上である物質をいう。揮発性溶媒としては、水や有機溶媒が挙げられるが、（Ａ）の吸水性ポリマーによって吸収されないものを用いることが好ましい。この観点から、揮発性溶媒は有機溶媒であることが有利である。有機溶媒からなる揮発性溶媒の例としては、アルコール、エステル、ニトリル、エーテル、炭化水素、ケトンなどが挙げられる。これらの揮発性溶媒は１種を単独で用いることができ、あるいは２種以上を組み合わせて用いることもできる。２種以上の揮発性溶媒を組み合わせて用いる場合、前記の飽和蒸気圧とは、複数用いた揮発性溶媒のうち最も飽和蒸気圧が低い揮発性溶媒の飽和蒸気圧のことである。これらの揮発性溶媒のうち、ポリマーの溶解性と乾燥時間とを両立させる観点から、水、アルコール、エーテル、ＬＰＧ（プロパンとブタンの混合物）が好ましく、水、エタノール、ジメチルエーテル、ＬＰＧからなる群から選ばれる１種又は２種以上の組み合わせを用いることが更に好ましい。
【００３６】
揮発性溶媒としてアルコールを用いる場合には、炭素数が１以上５以下である一価又は多価の脂肪族アルコールを用いることが好ましい。特に炭素数が１以上３以下である一価のアルコール、例えばメタノール、エタノール及びプロパノールなどを用いることが好ましい。揮発性溶媒としてエステルを用いる場合には、炭素数が１以上４以下である一価又は多価の脂肪族アルコールと、炭素数が１以上４以下である一価又は多価の脂肪酸とのエステルを用いることが好ましい。特に、炭素数が１以上２以下である一価の脂肪族アルコールと、炭素数が1以上3以下である一価の脂肪酸とのエステル、例えば酢酸エチル、プロピオン酸メチルなどを用いることが好ましい。揮発性溶媒としてニトリルを用いる場合には、炭素数が２以上３以下であるアルカンのニトリル、例えばアセトニトリルなどを用いることが好ましい。
【００３７】
本発明の吸水性ポリマー組成物は、例えば、該組成物を使用者の衣類に適用することによって適用部位に液の吸収保持性を付与することができる。それによって、本発明の吸水性ポリマー組成物は、例えば尿吸収剤として使用される。あるいは、本発明の表面処理用組成物は、汗吸収剤として使用される。また、本発明の吸水性ポリマー組成物は、血液吸収剤として使用される。更に、本発明の吸水性ポリマー組成物は、繊維処理剤として使用される。いずれの使用目的であっても、本発明の吸水性ポリマー組成物を用いることで、特に衣類として、着用者の排泄部に直接当接する着用物品を適用の対象とし、該着用物品における着用者の排泄部に直接当接する部位を本発明の吸水性ポリマー組成物で処理する工程を有する方法によって、該着用物品から吸水性物品を簡便に製造することができる。このように本発明の吸水性ポリマー組成物は、様々な適用対象物に処理することで、該適用対象物に液の吸収性を付与する。もちろん、一般的な吸水性物品の吸水体に本発明の吸水性ポリマー組成物を含有させてもよい。一般的な吸水性物品には、例えば絆創膏、使い捨ておむつ、汗取りパッド、尿取りパッド、生理用ナプキン、パンティライナ、及びおりものシートなどが包含される。
【００３８】
本発明の吸水性ポリマー組成物は、その適用対象物に様々な方法で施される。例えば本発明の吸水性ポリマー組成物を噴霧して適用対象物に対して処理することができる。あるいは、本発明の吸水性ポリマー組成物中に適用対象物を浸漬することで、該組成物を該適用対象物に処理することができる。また、本発明の吸水性ポリマー組成物をダイコータやスロットコータ等の各種塗布装置を用いて適用対象物に処理することもできる。どのような施用方法を採用するかは、本発明の吸水性ポリマー組成物の性状や、適用対象物の形状等に応じて適宜決定すればよい。本発明の吸水性ポリマー組成物が対象物に適用されると、該組成物から揮発性溶媒が揮発し、その結果、（Ｂ）のバインダポリマーから構成されている被膜が形成される。この被膜が（Ａ）の吸水性ポリマーを対象物に安定的に保持させる。
【００３９】
本発明の吸水性ポリマー組成物を適用する対象物の種類にかかわらず、該組成物を適用する量は、一般的に言って、液の吸収保持性及び液の逆戻り抑制の観点から、１ｇ／ｍ２以上であることが好ましく、５ｇ／ｍ２以上であることが更に好ましく、１０ｇ／ｍ２以上であることが一層好ましい。また、処理の簡便性及び洗浄性の観点から、３０ｇ／ｍ２以下であることが好ましく、２０ｇ／ｍ２以下であることが更に好ましく、１５ｇ／ｍ２以下であることが一層好ましい。具体的には、本発明の吸水性ポリマー組成物を対象物適用する量は、１ｇ／ｍ２以上３０ｇ／ｍ２以下であることが好ましく、５ｇ／ｍ２以上２０ｇ／ｍ２以下であることが更に好ましく、１０ｇ／ｍ２以上１５ｇ／ｍ２以下であることが一層好ましい。
【００４０】
噴霧によって本発明の吸水性ポリマー組成物を衣類や吸水性物品等の適用対象物に処理する場合には、該組成物をスプレー容器内に収容し、該スプレー容器から該組成物を適用対象物に噴霧すればよい。すなわち、本発明の吸水性ポリマー組成物と、該吸水性ポリマー組成物を収容するスプレー容器とを有する吸水性付与用品を用いればよい。この吸水性付与用品を用いて本発明の吸水性ポリマー組成物を噴霧することを目的として、スプレー容器内には、本発明の吸水性ポリマー組成物に加えて噴射剤も収容されていることが好ましい。噴射剤としては、従来スプレー容器に用いられるものを特に制限なく用いることができる。噴射剤としては、例えばＬＰＧ、ジメチルエーテル（ＤＭＥ）、炭酸ガス、窒素ガス、これらの混合物等が挙げられる。これらのうち、ＬＰＧ、ジメチルエーテル（ＤＭＥ）が好ましい。また、ＨＦＣ-１５２ａ等の代替フロンを使用することもできる。スプレー容器内に収容される噴射剤の量は、原液である本発明の吸水性ポリマー組成物と噴射剤の質量比で、原液：噴射剤＝４０：６０〜９９：１、特に６０：４０〜９８：２の範囲が好ましく、更に９０：１０〜９５：５の範囲が好ましい。また、スプレー容器内の圧力が２５℃で０．１５〜０．５５ＭＰａになるように噴射剤の種類や内容量や調整することが好ましい。
【００４１】
以上のとおり、本発明の吸水性ポリマー組成物は、これを、着用者の排泄部に直接当接する着用物品、例えば下着を初めとする各種の衣類に適用することで、適用域に液の吸収保持性を付与できる。換言すれば、適用域を、吸水性物品の吸収体とすることができる。このように、本発明の吸水性ポリマー組成物は、衣類を簡易的に吸水性物品とすることができる。このようにして得られた吸水性物品は、着用者から排泄された液が、アウターウエア（例えばズボン、スラックス、パンツなど）へ滲み出すことを効果的に防止し、また液の逆戻りを効果的に防止するものとなる。
【００４２】
本発明の吸水性ポリマー組成物を、例えば使用者の肌に直接当接する衣類である下着に施す場合、下着の面のうち、外面側、すなわち使用者の肌から遠い面側、及び内面側、すなわち使用者の肌に近い面側のいずれか又は双方に該組成物を処理することができる。特に下着の面のうち、外面側、すなわち使用者の肌から遠い面側に、本発明の吸水性ポリマー組成物を処理すると、液戻り量、及び液の滲み出し量が一層低減することから好ましい。詳細には、下着の内面側に排泄された液は、下着を構成する布を透過して下着の外面側に到達するところ、該外面側には、本発明の吸水性ポリマー組成物に含まれる吸水性ポリマーが付着しているので、該液が該吸水性ポリマーに吸収されて液の逆戻りが起こりにくい。また、下着の外面側に到達した液は、本発明の吸水性ポリマー組成物に含まれるバインダポリマーによって形成された被膜によってそれ以上の移動が妨げられて、液の滲み出しが起こりにくい。
【００４３】
上述した実施態様に関し、本発明は更に以下の吸水性ポリマー組成物及びそれを含む吸水性物品を開示する。
＜１＞
（Ａ）吸水性ポリマー、及び（Ｂ）前記吸水性ポリマー以外のポリマーであって揮発性溶媒に溶解するポリマーを含む吸水性ポリマー組成物。
【００４４】
＜２＞
（Ａ）の吸水性ポリマーの平均粒径が１μｍ以上１００μｍ以下である前記＜１＞に記載の吸水性ポリマー組成物。
＜３＞
（Ａ）の吸水性ポリマーを５質量％以上３０質量％以下含む前記＜１＞又は＜２＞に記載の吸水性ポリマー組成物。
＜４＞
（Ｂ）の揮発性溶媒に溶解するポリマーが、エチレン性不飽和単量体由来の共重合体又はシリコーン共重合体である前記＜１＞ないし＜３＞のいずれか１に記載の吸水性ポリマー組成物。
＜５＞
（Ｂ）のポリマーは、前記吸水性ポリマー組成物の使用温度において、１００ｇのエタノールと１０ｇの（Ｂ）のポリマーとを混合して２５℃で５分間撹拌したときに、エタノール中に残存する未溶解の（Ｂ）のポリマーの質量が０．１ｇ以下である溶解性を有する前記＜１＞ないし＜４＞のいずれか１に記載の吸水性ポリマー組成物。
【００４５】
＜６＞
（Ｂ）のポリマーは、水への溶解度が、２５℃において７０質量％以下である前記＜１＞ないし＜５＞のいずれか１に記載の吸水性ポリマー組成物。
＜７＞
（Ｂ）のポリマーは、２５℃において測定された水不溶性成分の割合が９０質量％以下である前記＜１＞ないし＜６＞のいずれか１に記載の吸水性ポリマー組成物。
＜８＞
（Ｂ）のポリマーを０．１質量％以上１０質量％以下含む前記＜１＞ないし＜７＞のいずれか１に記載の吸水性ポリマー組成物。
＜９＞
〔（Ａ）の吸水性ポリマーの質量／（Ｂ）のポリマーの質量〕の値が、０．５以上３００以下である前記＜１＞ないし＜８＞のいずれか１に記載の吸水性ポリマー組成物。
＜１０＞
更に（Ｃ）揮発性溶媒を含む前記＜１＞ないし＜９＞のいずれか１に記載の吸水性ポリマー組成物。
【００４６】
＜１１＞
（Ｃ）揮発性溶媒を、１００質量部の（Ｂ）のポリマーに対して、４００質量部以上含む前記＜１０＞に記載の吸水性ポリマー組成物。
＜１２＞
（Ｃ）の揮発性溶媒は、前記吸水性ポリマー組成物の使用温度において飽和蒸気圧が３０００Ｐａ以上である＜１０＞又は＜１１＞に記載の吸水性ポリマー組成物。
＜１３＞
前記＜１＞ないし＜１２＞のいずれか１に記載の吸水性ポリマー組成物を含む繊維処理剤。
＜１４＞
前記＜１＞ないし＜１２＞のいずれか１に記載の吸水性ポリマー組成物と、該吸水性ポリマー組成物を収容するスプレー容器とを有する吸水性付与用品。
＜１５＞
前記＜１＞ないし＜１２＞のいずれか１に記載の吸水性ポリマー組成物を、着用者の排泄部に直接当接する着用物品の表面に処理する工程を有する、吸水性物品の製造方法。
【００４７】
＜１６＞
前記吸水性ポリマー組成物を適用する量が、１ｇ／ｍ２以上３０ｇ／ｍ２以下である前記＜１５＞に記載の吸水性物品の製造方法。
＜１７＞
前記＜１＞ないし＜１２＞のいずれか１に記載の吸水性ポリマー組成物を、着用者の排泄部に直接当接する着用物品に噴霧する工程を有する、吸水性物品の製造方法。
＜１８＞
前記＜１＞ないし＜１２＞のいずれか１に記載の吸水性ポリマー組成物を含む吸水性物品。
【実施例】
【００４８】
以下、実施例により本発明を更に詳細に説明する。しかしながら本発明の範囲は、かかる実施例に制限されない。実施例の説明に先立ち、合成例１及び２を説明する。【００４９】
合成例１：エチレン性不飽和単量体由来の共重合体組成物（バインダポリマー）の調製
(アクリルアミド／アクリル酸ＤＭＡＰＡ／メタクリル酸メトキシＰＥＧ）コポリマーと、（アクリルアミド／アクリル酸アルキル／アクリル酸ＤＭＡＰＡ／メタクリル酸メトキシＰＥＧ）コポリマーとを１：１の質量比で混合して得た。
（アクリルアミド／アクリル酸ＤＭＡＰＡ／メタクリル酸メトキシＰＥＧ）コポリマーは、特開平８−２９１２０６号公報に記載の方法に従って合成した。ここで、Ｎ−ｔｅｒｔ−ブチルアクリルアミド／ジメチルアクリルアミド／ジメチルアミノプロピルアクリルアミド／メトキシポリエチレングリコール（ＰＥＧ４００）メタクリレート共重合体の質量比率は、５２／２５／２／２１とした。
（アクリルアミド／アクリル酸アルキル／アクリル酸ＤＭＡＰＡ／メタクリル酸メトキシＰＥＧ）コポリマーは、特開平２−１８０９１１号公報に記載の方法に従って合成した。ここで、Ｎ−ｔｅｒｔ−ブチルアクリルアミド／エチルアクリレート／Ｎ，Ｎ−ジメチルアミノプロピルアクリルアミド／ポリエチレングリコールメタクリレート共重合体の質量比率は、５５／２０／１５／１０とした。【００５０】
合成例２：ポリ（Ｎ−アシルアルキレンイミン）変性シリコーン（バインダポリマー）の合成
硫酸ジエチル６．５部と２−エチル−２−オキサゾリン１００．０部を、脱水した酢酸エチル２００．０部に溶解し、窒素雰囲気下、５時間加熱還流し、末端反応性ポリ（Ｎ−プロピオニルエチレンイミン）を得た。ここに、側鎖１級アミノプロピル変性ポリジメチルシロキサン（分子量１１０，０００；アミン当量（ｇ／ｍｏｌ）４，８４０）１００．０部の５０％酢酸エチル溶液を一括して加え、１０時間加熱還流した。反応混合物を減圧濃縮し、ポリ（Ｎ−プロピオニルエチレンイミン）ジメチルシロキサン共重合体（セグメント（Ａ）／セグメント（Ｂ）＝５０／５０）（以下、ポリ（Ｎ−アシルアルキレンイミン）変性シリコーンという）を淡黄色ゴム状固体として得た。このもののポリスチレン換算重量平均分子量は１０９，０００であった（クロロホルムを展開溶媒としたゲル浸透クロマトグラフィーによる）  。また、溶媒としてメタノグラフィーによる）。また、溶媒としてメタノールを使用した塩酸による中和滴定の結果、アミノ基が残存していないことを確認した。【００５１】
〔実施例１ないし４及び比較例〕
以下の表１に示す成分を、同表に示す割合でスプレー容器に収容して吸水性付与用品を製造した。得られた吸水性付与用品を用い、モデル衣類としての布（ポリエステル６５％、綿３５％、天竺編み、坪量１５０ｇ／ｍ２、サイズ１０ｃｍ×１０ｃｍ）に吸水性ポリマー組成物を噴霧した。噴霧は、布とスプレー容器の噴射ノズルとの距離を２０ｃｍに設定し、１秒間行った。この噴霧後に一晩乾燥させて吸水性物品を得た。また、比較例は吸水性ポリマー組成物を噴霧しない未処理の布を用いて評価した。【００５２】
表１に示す成分の詳細を以下に示す。
吸水性ポリマーＡ：商品名「アクアキープ１０ＳＨ−ＮＦ」(住友精化株式会社製、構成モノマー中の（メタ）アクリル；酸の割合；１００．０ｍｏｌ％、平均粒径；２５μｍ、吸水量；３６ｇ/ｇ）、エタノールに対する溶解度；０ｇ【００５３】
バインダポリマーＡ：エチレン性不飽和単量体由来の共重合体（合成例１）
バインダポリマーＢ：合成例２のポリ（Ｎ−アシルアルキレンイミン）変性シリコーン)
なお、バインダポリマーＡ及びＢはいずれも揮発性溶媒であるエタノール１００ｇに１０ｇ以上溶解し、水に不溶であった（２５℃の水に対する溶解度０．０質量％、水不溶性成分１００．０質量％）。【００５４】
得られた吸水性物品について、以下の方法で液の滲み出し率、液の吸水率及び液戻り率を測定した。これらの結果を表１に示す。【００５５】
〔液の滲み出し率、液の吸水率及び液戻り率〕
水平な台の上に第１のろ紙（アドバンテック社製、Ｎｏ．５ｃ、１２ｃｍ）を載置し、その上に実施例及び比較例の布を、該布における塗布面が下になるよう配置した。この状態下に、布の上面へ向けて生理食塩水（大塚製薬株式会社製）を青色に着色した液を０．５ｍＬ滴下した。滴下直後に、その上に第２のろ紙（アドバンテック社製、Ｎｏ．５ｃ、１２ｃｍ）を置き、更にその上に滴下した範囲を覆う面積より大きい底面積を持つアクリル板を置き、装着圧に相当する圧力である３ｇ／ｃｍ２の圧力を３０秒間にわたり加えた。第１のろ紙はアウター（ズボン）を想定したものであり、処理布は下着を想定したものであり、第２のろ紙は、使用者の肌を想定したものである。【００５６】
次いでアクリル板を取り除き、生理食塩水の滴下の前後における第１のろ紙の質量を測定し、質量の変化を求めた。この値を液の滲み出し量とする。また、生理食塩水の滴下の前後における布の質量を測定し、質量の変化を求めた。この値を液の吸水量とする。更に、生理食塩水の滴下の前後における第２のろ紙の質量を測定し、質量の変化を求めた。この値を液戻り量とする。液の滲み出し量、液の吸水量及び液戻り量の合計値に対する、液の滲み出し量、液の吸水量又は液戻り量の割合を、液の滲み出し率（％）、液の吸水率（％）、液戻り率（％）としてそれぞれ算出した。【００５７】
【表１】
2018225251.tif 000002
【００５８】
表１に示す結果から明らかなとおり、各実施例で得られた吸水性ポリマー組成物で処理した布は、液の吸水量が多く、且つ液戻り量及び液の滲み出し量が少ないことが分かる。したがって、各実施例で得られた吸水性ポリマー組成物を施した布は、吸水性物品として有用なものである。
【国際調査報告】
2018225251.tif 000003
2018225251.tif 000004
2018225251.tif 000005
2018225251.tif 000006